СИСТЕМА ОТСЛАИВАЮЩЕГОСЯ ПОВЕРХНОСТНОГО ПОКРЫТИЯ ПОВЕРХ МНОГОСЕКЦИОННОЙ ПОДЛОЖКИ

1: Система отслаивающегося поверхностного покрытия, содержащая:
(A) многосекционную подложку с плоскостью контакта между секциями;
(B) многослойное отслаивающиеся поверхностное покрытие, содержащее:
(1) множество слоев прочности и гибкости, содержащих по меньшей мере один элемент, выбранный из группы, включающей полиуретан, полибутадиен, полиизопрен, этилен/пропилен/диеновый терполимер, полисилоксан, полиэфир, полиамид, полиуретан, и полимер простого эфира, каждый из слоев прочности и гибкости демонстрирует среднее значение твердости по Кенигу менее 40 секунд, каждый из слоев прочности и гибкости имеет среднюю толщину менее 0,6 мил, при этом указанное множество слоев прочности и гибкости имеет среднюю комбинированную общую толщину после отслаивания от 3,3 до 6 мил; и
(2) слой износа, содержащий по меньшей мере один элемент, выбранный из группы, включающей полиуретан, акриловый полимер, полисилоксан, полисилазан, полиэфир, полиамид, полиуретан, и эпоксидный полимер, указанный слой износа демонстрирует среднее значение твердости по Кенигу по меньшей мере 60 секунд, указанный слой износа имеет после отслаивания среднюю толщину от 0,2 до 3 мил; и
при этом указанная система отслаивающегося поверхностного покрытия находится в плоскости контакта между указанными секциями и является отслаивающиеся как от подложки, так и от плоскости контакта между указанными секциями подложки, слоев прочности и гибкости, расположенными между указанным слоем износа и указанной подложкой, при этом отслаивающиеся поверхностное покрытие имеет после отслаивания средний процент удлинения (Е) по меньшей мере 350%, а среднее предельно допустимое усилие на разрыв (BF) после отслаивания по меньшей мере 3000 грамм-сил, и среднюю общую толщину после отслаивания (Т) от 3,5 до 10 мил, и при этом:
6
(Е %) × (BF грамм-сил) × (Т мил) > 4 × 10.
2: Система отслаивающегося поверхностного покрытия по п. 1, отличающаяся тем, что:
указанное множество слоев прочности и гибкости содержит по меньшей мере один элемент, выбранный из группы, включающей полиуретан, полибутадиен, полиизопрен, полисилоксан, и полиуретан, каждый из слоев прочности и гибкости демонстрирует среднее значение твердости по Кенигу от 1 до 40 секунд, каждый из слоев прочности и гибкости имеющий среднюю толщину менее 0,54 мил, указанное множество слоев прочности и гибкости имеет среднюю комбинированную общую толщину после отслаивания от 3,5 до 5,5 мил; и
по меньшей мере один слой износа содержит по меньшей мере один элемент, выбранный из группы, включающей полиуретан, акриловый полимер, полисилоксан, полисилазан, полиуретан, и эпоксидный полимер, указанный слой износа демонстрирует среднее значение твердости по Кенигу по меньшей мере 70 секунд, указанный слой износа имеет после отслаивания среднюю толщину от 0,2 до 2,5 мил; и
при этом указанное отслаивающееся поверхностное покрытие имеет после отслаивания средний процент удлинения (Е) по меньшей мере 380%, а среднее предельно допустимое усилие на разрыв (BF) после отслаивания по меньшей мере 3200 грамм-сил, и среднюю общую толщину после отслаивания (Т) от 3,7 до 9 мил, и при этом:
6
(Е %) × (BF грамм-сил) × (Т мил) ≥ 4,5 × 10.
3: Система отслаивающегося поверхностного покрытия по п. 1, отличающаяся тем, что:
указанное множество слоев прочности и гибкости содержит по меньшей мере один элемент, выбранный из группы, включающей полиуретан, выполненный из полиэфирдиола, полиуретан, выполненный из поликарбонатного диола, полиуретан, выполненный из полимера диола простого эфира, полиуретан, выполненный из полибутадиендиола, полиуретан, выполненный из полиакрилатного диола, полиуретан/акриловый гибридный полимер, полибутадиен гомополимер, полиизопрен гомополимер, стирол/бутадиеновый неупорядоченный сополимер, акрилонитрил/бутадиеновый/стирол терполимер, стирол/бутадиеновый блок-сополимер, стирол/изопрен блок-сополимер, силиконовую смолу, и органический модифицированный силикатный полимер, каждый из слоев прочности и гибкости демонстрирует среднее значение твердости по Кенигу от 3 до 35 секунд, каждый из слоев прочности и гибкости имеет среднюю толщину менее 0,48 мил, указанное множество слоев прочности и гибкости имеют среднюю комбинированную общую толщину после отслаивания от 3,8 до 5 мил; и
по меньшей мере один указанный слой износа содержит по меньшей мере один элемент, выбранный из группы, включающей полиуретан, выполненный из полиэфирного диола, полиуретан, выполненный из поликарбонатного диола, полиуретан, выполненный из полиакрилатного диола, акриловый полимер, полисилазан, восстанавливаемый под действием УФ-излучения полиуретан, восстанавливаемый под действием УФ-излучения полиэфир, восстанавливаемый под действием УФ-излучения акриловый полимер, восстанавливаемый под действием УФ-излучения эпоксидный полимер, восстанавливаемый под действием УФ-излучения полисилазан, восстанавливаемый под действием УФ-излучения полисилоксан, восстанавливаемый под действием УФ-излучения полиуретан, полиуретан, выполненный из многофункционального изоцианата и многофункционального амина, полиуретан/акриловый гибридный полимер, полисилоксан, выполненный из многофункционального алкоксисилана, эпоксидный полимер, выполненный из многофункционального эпоксида и многофункционального амина, и органически модифицированный силикатный полимер, указанный слой износа демонстрирует среднее значение твердости по Кенигу по меньшей мере 80 секунд, указанный слой износа имеет после отслаивания среднюю толщину от 0,3 до 2 мил; и
при этом указанное отслаивающиеся поверхностное покрытие имеет после отслаивания средний процент удлинения (Е) по меньшей мере 390%, среднее предельно допустимое усилие на разрыв (BF) после отслаивания по меньшей мере 3400 грамм-сил, и среднюю общую толщину после отслаивания (Т) от 4,1 до 8 мил, и при этом:
6
(Е %) × (BF грамм-сил) × (Т мил) ≥ 4,75 × 10.
4. Система отслаивающегося поверхностного покрытия по п. 1, отличающаяся тем, что:
указанное множество слоев прочности и гибкости содержит по меньшей мере один элемент, выбранный из группы, включающей полиуретан, выполненный из полиэфирного диола, полиуретан, выполненный из поликарбонатного диола, полиуретан, выполненный из полимера диола простого эфира, гибридный полимер полиуретанполиалкилметакрилат, стирол/бутадиеновый неупорядоченный сополимер, гидрогенизированный стирол/бутадиеновый блок-сополимер, гидрогенизированный стирол/изопрен блок-сополимер, RTV силиконовую смолу, сополимер, выполненный из многофункциональных алкоксисиланов и полидиметилсилоксана, каждый из слоев прочности и гибкости демонстрирует среднее значение твердости по Кенигу от 5 до 32 секунд, каждый из слоев прочности и гибкости имеет среднюю толщину менее 0,45 мил, указанное множество слоев прочности и гибкости имеют среднюю комбинированную общую толщину после отслаивания от 4 до 4,8 мил; и
по меньшей мере один указанный слой износа содержит по меньшей мере один элемент, выбранный из группы, включающей полиуретан, выполненный из полиэфирного диола, полиуретан, выполненный из поликарбонатного диола, восстанавливаемый под действием УФ-излучения полиуретан/акриловый полимер, восстанавливаемый под действием УФ-излучения полиэфир/акриловый полимер, восстанавливаемый под действием УФ-излучения эпоксид/акриловый полимер, восстанавливаемый под действием УФ-излучения полисилоксан/акриловый полимер, восстанавливаемый под действием УФ-излучения полисилазан/акриловый полимер, восстанавливаемый под действием УФ-излучения полиуретан/акриловый полимер, полиуретан/полиметилметакрилатный гибридный полимер, сополимер, выполненный из многофункционального алкоксисилана и многофункционального силазана, сополимер, выполненный из полиаспарагиновой кислоты и многофункционального изоцианата полиуретана, сополимер, выполненный из многофункционального алкоксисилана и полидиметилсилоксана, полисилоксан, выполненный из многофункционального алкоксисилана, и полисилазан, выполненный из многофункционального силазана, указанный слой износа демонстрирует среднее значение твердости по Кенигу от 90 до 250 секунд, указанный слой износа имеет после отслаивания среднюю толщину от 0,4 до 2 мил; и
при этом указанное отслаивающиеся поверхностное покрытие имеет после отслаивания средний процент удлинения (Е) по меньшей мере 400%, среднее предельно допустимое усилие на разрыв (BF) после отслаивания по меньшей мере 3700, и среднюю общую толщину после отслаивания (Т) от 4,4 до 7,5 мил, и при этом:
6
(Е %) × (BF грамм-сил) × (Т мил) ≥ 5 × 10.
5. Система отслаивающегося поверхностного покрытия по п. 4, отличающаяся тем, что:
указанное множество слоев прочности и гибкости содержит по меньшей мере один элемент, выбранный из группы, включающей полиуретан, выполненный из полиэфирного диола, полиуретан/полиметилметакрилатный гибридный полимер, каждый из слоев прочности и гибкости демонстрирует среднее значение твердости по Кенигу от 10 до 30 секунд, каждый из слоев прочности и гибкости имеет среднюю толщину менее 0,4 мил; и
при этом по меньшей мере один указанный слой износа содержит по меньшей мере один элемент, выбранный из группы, включающей полиуретан, выполненный из полиэфирного диола, стирол/акриловый сополимер, полиуретан/акриловый гибридный полимер, полисилоксан, выполненный из многофункционального алкоксисилана, указанный слой износа демонстрирует среднее значение твердости по Кенигу от 100 до 200 секунд; и
указанное отслаивающиеся поверхностное покрытие имеет среднюю общую толщину после отслаивания от 5 до 7 мил, и при этом:
6
(Е %) × (BF грамм-сил) × (Т мил) ≥ 6 × 10.
6. Система отслаивающегося поверхностного покрытия по п. 1, отличающаяся тем, что указанная многосекционная подложка содержит по меньшей мере один элемент, выбранный из группы, включающей виниловый полимер, бетон, древесину, нержавеющую сталь, алюминий, смолу, натуральный камень, стекло, керамику и фарфор.
7. Система отслаивающегося поверхностного покрытия по п. 6, отличающаяся тем, что указанная многосекционная подложка содержит по меньшей мере один элемент, выбранный из группы, включающей бетон, древесину, мрамор, гранит, смолу, тераццо, стекло, кварц, керамику, фарфор, и указанное множество слоев прочности и гибкости включает первый слой прочности и гибкости, который приклеен непосредственно к указанной подложке без связующего слоя между указанным первым слоем прочности и гибкости и указанной подложкой.
8. Система отслаивающегося поверхностного покрытия по п. 1, отличающаяся тем, что указанная многосекционная подложка содержит множество плиток, соприкасающихся друг с другом в плоскости контакта, с указанной системой отслаивающегося поверхностного покрытия простирающейся вдоль плоскости контакта между указанными плитками.
9. Система отслаивающегося поверхностного покрытия по п. 1, отличающаяся тем, что указанная система отслаивающегося поверхностного покрытия является системой покрытия с множеством повторяющихся структур, дополнительно содержащая:
первую повторяющуюся структуру, содержащую первый набор слоев прочности и гибкости и первый слой износа;
вторую повторяющуюся структуру, содержащую второй набор слоев прочности и гибкости и второй слой износа; и
третью повторяющуюся структуру, содержащую третий набор слоев прочности и гибкости и третий слой износа.
10. Система отслаивающегося поверхностного покрытия по п. 9, отличающаяся тем, что указанный первый набор слоев прочности и гибкости содержит от 2 до 7 слоев прочности и гибкости, каждый из которых имеет среднюю толщину от 0,1 до 0,4 мил, и указанный второй набор слоев прочности и гибкости содержит от 2 до 7 слоев прочности и гибкости, каждый из которых имеет среднюю толщину от 0,1 до 0,4 мил, и указанный третий набор слоев прочности и гибкости содержит от 2 до 7 слоев прочности и гибкости, каждый из которых имеет среднюю толщину от 0,1 до 0,4 мил.
11: Система отслаивающегося поверхностного покрытия по п. 10, отличающаяся тем, что указанный первый набор слоев прочности и гибкости содержит от 2 до 5 слоев прочности и гибкости, каждый из которых имеет среднюю толщину от 0,12 до 0,4 мил, указанный второй набор слоев прочности и гибкости содержит от 2 до 5 слоев прочности и гибкости, каждый из которых имеет среднюю толщину от 0,12 до 0,4 мил, и указанный третий набор слоев прочности и гибкости содержит от 2 до 5 слоев прочности и гибкости, каждый из которых имеет среднюю толщину от 0,12 до 0,4 мил.
12. Система отслаивающегося поверхностного покрытия по п. 11, отличающаяся тем, что указанный первый набор слоев прочности и гибкости содержит от 3 до 5 слоев прочности и гибкости, каждый из которых имеет среднюю толщину от 0,15 до 0,3 мил, и указанный второй набор слоев прочности и гибкости содержит от 3 до 5 слоев прочности и гибкости, каждый из которых имеет среднюю толщину от 0,15 до 0,3 мил, и указанный третий набор слоев прочности и гибкости содержит от 3 до 5 слоев прочности и гибкости, каждый из которых имеет среднюю толщину от 0,15 до 0,3 мил.
13. Система отслаивающегося поверхностного покрытия по п. 9, отличающаяся тем, что указанные слои прочности и гибкости первой повторяющейся структуры имеют общую толщину менее 1,5 мил, указанные слои прочности и гибкости второй повторяющейся структуры имеют общую толщину менее 1,5 мил, и указанные слои прочности и гибкости третьей повторяющейся структуры имеют общую толщину менее 1,5 мил.
14. Система отслаивающегося поверхностного покрытия по п. 1, отличающаяся тем, что указанная многосекционная подложка содержит виниловые композиционные плитки и указанное многослойное отслаивающиеся поверхностное покрытие содержит связующий слой между указанной подложкой и указанным первым набором слоев прочности и гибкости, указанный связующий слой содержит полимер связующего слоя, содержащий по меньшей мере один элемент, выбранный из группы, включающей акриловый полимер, виниловый полимер, и стирол-бутадиеновый полимер, указанный связующий слой демонстрирует твердость по Кенигу по меньшей мере 40 секунд, указанный связующий слой приклеен к указанной подложке, указанный полимер связующего слоя имеет коэффициент кислотности по меньшей мере 25 мг гидроксида калия на грамм сухого полимера.
15. Система отслаивающегося покрытия по п. 14, отличающаяся тем, что указанная система отслаивающегося поверхностного покрытия является системой покрытия с множеством повторяющихся структур, дополнительно содержащая:
первую повторяющуюся структуру, содержащую первый набор слоев прочности и гибкости и первый слой износа;
вторую повторяющуюся структуру, содержащую второй набор слоев прочности и гибкости и второй слой износа; и
третью повторяющуюся структуру, содержащую третий набор слоев прочности и гибкости и третий слой износа.
g
16. Система отслаивающегося покрытия по п. 14, отличающаяся тем, что указанный полимер связующего слоя имеет средний молекулярный вес по меньшей мере 25,000 и T от 20 до 140°С, указанный полимер связующего слоя является неорганически поперечно сшитым с помощью поливалентного металл-ионного поперечно сшивающего агента, содержащего цинк.
g
g
17. Система отслаивающегося покрытия по п. 14, отличающаяся тем, что указанный полимер связующего слоя имеет средний молекулярный вес менее 20,000 и T по меньшей мере 75°С, и коэффициент кислотности по меньшей мере 100 мг гидроксида калия на грамм сухого полимера, и указанный полимер связующего слоя является неорганически поперечно сшитым с помощью поливалентного металл-ионного поперечно сшивающего агента, содержащего цинк, и указанный связующий слой дополнительно содержит второй полимер связующего слоя, имеющий коэффициент кислотности ноль и T менее 40°С, указанный второй полимер связующего слоя является поперечно сшитым с помощью органического поперечно сшивающего агента.
18: Система отслаивающегося поверхностного покрытия по п. 9, отличающаяся тем, что указанный третий слой износа является самым наружным слоем износа и является единственным слой износа, содержащим по меньшей мере один элемент, выбранный из группы, включающей полисилоксан, полисилазан, полиуретан, эпоксидный полимер, восстанавливаемый под действием УФ-излучения полиуретан, и восстанавливаемый под действием УФ-излучения акриловый полимер.
19. Система отслаивающегося поверхностного покрытия по п. 15, отличающаяся тем, что:
указанный первый набор слоев прочности и гибкости содержит от 3 до 5 слоев прочности и гибкости, каждый из которых имеет среднюю толщину от 0,15 до 0,3 мил,
указанный второй набор слоев прочности и гибкости содержит от 3 до 5 слоев прочности и гибкости, каждый из которых имеет среднюю толщину от 0,15 до 0,3 мил,
указанный третий набор слоев прочности и гибкости содержит от 3 до 5 слоев прочности и гибкости, каждый из которых имеет среднюю толщину от 0,15 до 0,3 мил; и
указанная система отслаивающегося покрытия дополнительно содержит четвертую повторяющуюся структуру, содержащую четвертую набор слоев прочности и гибкости, содержащий от 3 до 5 слоев прочности и гибкости, каждый из которых имеет среднюю толщину от 0,15 до 0,3 мил, вместе с четвертым слоем износа.
20. Система отслаивающегося поверхностного покрытия по п. 19, отличающаяся тем, что указанный четвертый слой износа является самым наружным слоем износа и является единственным слоем износа, содержащим по меньшей мере один элемент, выбранный из группы, включающей полисилоксан, полисилазан, полиуретан, эпоксидный полимер, восстанавливаемый под действием УФ-излучения полиуретан, и восстанавливаемый под действием УФ-излучения акриловый полимер.
21. Система отслаивающегося поверхностного покрытия по п. 19, отличающаяся тем, что указанная система отслаивающегося покрытия дополнительно содержит пятую повторяющуюся структуру, содержащую пятый набор слоев прочности и гибкости, содержащий от 3 до 5 слоев прочности и гибкости, каждый из которых имеет среднюю толщину от 0,15 до 0,3 мил, вместе с пятым слоем износа.
22. Система отслаивающегося поверхностного покрытия по п. 21, отличающаяся тем, что указанный пятый слой износа является самым наружным слоем износа и является единственным слоем износа, содержащим по меньшей мере один элемент, выбранный из группы, включающей полисилоксан, полисилазан, полиуретан, эпоксидный полимер, восстанавливаемый под действием УФ-излучения полиуретан, и восстанавливаемый под действием УФ-излучения акриловый полимер.
23. Система отслаивающегося поверхностного покрытия, содержащая:
(A) многосекционную подложку с плоскостью контакта между секциями;
(B) многослойное отслаивающееся поверхностное покрытие, содержащее:
g
(1) множество слоев прочности и гибкости, содержащих по меньшей мере один полимер слоя прочности и гибкости, выбранный из группы, включающей полиуретан, полибутадиен, полиизопрен, этилен/пропилен/диеновый терполимер, полисилоксан, полиэфир, полиамид, полиуретан, и полимер простого эфира, указанный полимер слоя прочности и гибкости имеет T менее 0°С, каждый из слоев прочности и гибкости имеет среднюю толщину менее 0,6 мил, указанное множество слоев прочности и гибкости имеет среднюю комбинированную общую толщину после отслаивания от 3,3 до 6 мил, и;
g
(2) слой износа, содержащий по меньшей мере один полимер слоя износа, выбранный из группы, включающей полиуретан, акриловый полимер, полисилоксан, полисилазан, полиэфир, полиамид, полиуретан, и эпоксидный полимер, указанный полимер слоя износа имеет T по меньшей мере 20°С, указанный слой износа имеет среднюю толщину после отслаивания от 0,2 до 3 мил; и
при этом указанная система отслаивающегося поверхностного покрытия соединяет указанные плоскости контакта между указанными секциями и является отслаивающейся как от указанной подложки, так и от указанной плоскости контакта между секциями подложки, указанные слои прочности и гибкости расположены между указанным слоем износа и указанной подложкой, при этом отслаивающиеся поверхностное покрытие имеет после отслаивания средний процент удлинения (Е) по меньшей мере 350%, среднее предельно допустимое усилие на разрыв (BF) после отслаивания по меньшей мере 3000 грамм-сил, и среднюю общую толщину после отслаивания (Т) от 3,5 до 10 мил, и при этом:
6
(Е %) × (BF грамм-сил) × (Т мил) ≥ 4 × 10.
24. Способ получения многослойной системы отслаивающегося поверхностного покрытия, включающий:
(I) нанесение водорастворимой покрывающей композиции слоя прочности и гибкости на (i) многосекционную подложку и (ii) плоскость контакта между секциями, содержащей воду и по меньшей мере один элемент, выбранный из группы, включающей полиуретан, полибутадиен, полиизопрен, этилен/пропилен/диеновый терполимер, полисилоксан, полиэфир, полиамид, полиуретан, и полимер простого эфира, при этом указанная покрывающая композиция слоя прочности и гибкости наносится таким способом, что после высыхания образовавшийся первый слой прочности и гибкости имеет среднюю толщину менее 0,6 мил, указанная покрывающая композиция слоя прочности и гибкости выбрана таким образом, что после высыхания образовавшийся первый слой прочности и гибкости демонстрирует среднее значение твердости по Кенигу менее 40 секунд;
(II) предоставление возможности указанной покрывающей композиции слоя прочности и гибкости высохнуть для образования указанного первого слоя прочности и гибкости;
(III) повторение стадий (I) и (II) по меньшей мере четыре дополнительных раза, для образования, соответственно, второго слоя прочности и гибкости, третьего слоя прочности и гибкости, четвертого слоя прочности и гибкости, и пятого слоя прочности и гибкости, каждый из которых имеет среднюю толщину менее 0,6 мил, где указанный первый, второй, третий, четвертый и пятый слои прочности и гибкости вместе демонстрирует среднюю комбинированную общую толщину после отслаивания от 3,3 до 6 мил;
(IV) нанесение покрывающей композиции слоя износа поверх указанного пятого слоя прочности и гибкости, содержащей по меньшей мере один элемент, выбранный из группы, включающей полиуретан, акриловый полимер, полисилоксан, полисилазан, полиэфир, полиамид, полиуретан, и эпоксидный полимер, при этом указанная покрывающая композиция слоя износа выбрана таким образом, что после затвердевания образовавшийся слой износа демонстрирует значение твердости по Кенигу по меньшей мере 60 секунд; и
(V) предоставление возможности указанной покрывающей композиции слоя износа высохнуть и/или застыть для образования указанного слоя износа, имеющего после отслаивания среднюю толщину от 0,2 до 3 мил, и для образования указанного система отслаивающегося поверхностного покрытия;
при этом указанная покрывающая композиция слоя прочности и гибкости и указанная покрывающая композиция слоя износа наносятся на указанную многосекционную подложку таким способом, что указанное отслаивающееся поверхностное покрытие соединяет плоскости контакта между секциями подложки и является отслаивающейся от указанной подложки, а также от указанной плоскости контакта между секциями подложки, при этом указанное отслаивающееся поверхностное покрытие имеет после отслаивания средний процент удлинения (Е) по меньшей мере 350%, среднее предельно допустимое усилие на разрыв (BF) после отслаивания по меньшей мере 3000 грамм-сил, и среднюю общую толщину после отслаивания (Т) от 3,5 до 10 мил, и при этом:
6
(Е %) × (BF грамм-сил) × (Т мил) ≥ 4 × 10.
25. Способ по п. 24, отличающаяся тем, что указанная система отслаивающегося покрытия наносится как система покрытия с множеством повторяющихся структур, при этом каждая повторяющуюся структуру содержащий множество слоев прочности и гибкости и слой износа.
26. Способ по п. 24, отличающаяся тем, что указанная покрывающая композиция слоя износа является водорастворимой покрывающей композицией, содержащей воду.
27. Способ получения поверхности с покрытием с многосекционной подложкой, и поддержания в рабочем состоянии указанной поверхности с многосекционной подложкой, включающий:
(I) получение отделяющейся поверхности с многосекционной подложкой, имеющей плоскость контакта между указанными секциями поверхности указанной подложки;
(II) нанесение водорастворимой покрывающей композиции слоя прочности и гибкости на (i) поверхность многосекционной подложки и (ii) плоскости контакта между секциями, при этом указанная покрывающая композиция слоя прочности и гибкости содержит по меньшей мере один элемент, выбранный из группы, включающей полиуретан, полибутадиен, полиизопрен, этилен/пропилен/ диеновый терполимер, полисилоксан, полиэфир, полиамид, полиуретан, и полимер простого эфира, при этом указанная покрывающая композиция слоя прочности и гибкости наносится таким способом, что после высыхания образовавшийся первый слой прочности и гибкости имеет среднюю толщину менее 0,6 мил, указанная покрывающая композиция слоя прочности и гибкости выбрана таким образом, что после высыхания образовавшийся первый слой прочности и гибкости демонстрирует среднее значение твердости по Кенигу менее 40 секунд;
(III) предоставление возможности указанной покрывающей композиции слоя прочности и гибкости высохнуть для образования указанного первого слоя прочности и гибкости;
(IV) повторение стадий (II) и (III) по меньшей мере четыре дополнительных раза, для образования, соответственно, второго слоя прочности и гибкости, третьего слоя прочности и гибкости, четвертого слоя прочности и гибкости, и пятого слоя прочности и гибкости, каждый из которых имеет среднюю толщину менее 0,6 мил, при этом указанный первый, второй, третий, четвертый и пятый слои прочности и гибкости вместе демонстрирует среднюю общую толщину после отслаивания от 3,3 до 6 мил;
(V) нанесение покрывающей композиции слоя износа поверх указанного пятого слоя прочности и гибкости, содержащей по меньшей мере один элемент, выбранный из группы, включающей полиуретан, акриловый полимер, полисилоксан, полисилазан, полиэфир, полиамид, полиуретан, и эпоксидный полимер, указанная покрывающая композиция слоя износа выбрана таким образом, что после высыхания образовавшийся слой износа демонстрирует значение твердости по Кенигу по меньшей мере 60 секунд, указанный слой износа имеет после отслаивания среднюю толщину от 0,2 до 0,3 мил; и
(VI) предоставление возможности указанной покрывающей композиции слоя износа высохнуть и/или застыть для образования указанного слоя износа и указанной системы отслаивающегося поверхностного покрытия;
(VII) предоставление возможности указанной системе отслаивающегося поверхностного покрытия быть использованной;
(VIII) отслаивание указанной системы отслаивающегося покрытия от указанной многосекционной подложки и указанной плоскости контакта между секциями многосекционной подложки; и
(IX) повторение стадий (II)-(VI);
при этом указанная покрывающая композиция слоя прочности и гибкости и указанная покрывающая композиция слоя износа наносятся на указанную многосекционную подложку таким способом, что отслаивающиеся поверхностное покрытие соединяет плоскости контакта между секциями и является отслаивающейся от поверхности указанной подложки, а также от плоскости контакта между секциями, при этом отслаивающиеся поверхностное покрытие имеет после отслаивания средний процент удлинения (Е) по меньшей мере 350%, среднее предельно допустимое усилие на разрыв (BF) после отслаивания по меньшей мере 3000 грамм-сил, и среднюю общую толщину после отслаивания (Т) от 3,5 до 10 мил, и при этом:
6
(Е %) × (BF грамм-сил) × (Т мил) ≥ 4 × 10.
28. Способ по п. 27, отличающаяся тем, что указанная многосекционная подложка содержит виниловые композиционные плитки размером 12 на 12 дюймов и указанная система отслаивающегося покрытия демонстрирует степень отделения 100 процентов от площади 30 квадратных футов с периметром 5 плиток в ширину и 6 плиток в длину.